(57)【要約】  この肌焼鋼材は、質量％で、Ｃ：０．０５〜０．４５％、Ｓｉ：０．０１〜１．０％、Ｍｎ：０超〜２．０％、Ａｌ：０．００１〜０．０６％、Ｎ：０．００２〜０．０３％、Ｓ：０超〜０．１％、Ｐ：０超〜０．０５％、及び残部：Ｆｅ及び不可避的不純物を含む成分組成を有し、等軸晶領域では、下記（１）式及び下記（２）式を満足する、又は、柱状晶領域では、下記（３）式を満足する。    Ｒｅ＝（Ａｅ／Ａｏ）×１００≦３０％                      （１）式    （Ｃｍｉｎ，１／Ｃｏ）≧０．９５                          （２）式    （Ｃｍｉｎ，２／Ｃｏ）≧０．９５                          （３）式
2013111407.tif 000002
【特許請求の範囲】
【請求項１】
横断面が、等軸晶領域と、この等軸晶領域の周囲に配される柱状晶領域とを含むマクロ組織を有する肌焼鋼材であって、
前記肌焼鋼材は、質量％で、
Ｃ：０．０５〜０．４５％、
Ｓｉ：０．０１〜１．０％、
Ｍｎ：０超〜２．０％、
Ａｌ：０．００１〜０．０６％、
Ｎ：０．００２〜０．０３％、
Ｓ：０超〜０．１％、
Ｐ：０超〜０．０５％、及び
残部：Ｆｅ及び不可避的不純物
を含む成分組成を有し、
前記等軸晶領域では、下記（１）式及び下記（２）式を満足する、又は、
前記柱状晶領域では、下記（３）式を満足する
ことを特徴とする肌焼鋼材。
Ｒｅ＝（Ａｅ／Ａｏ）×１００≦３０％                      （１）式
（Ｃｍｉｎ，１／Ｃｏ）≧０．９５                          （２）式
（Ｃｍｉｎ，２／Ｃｏ）≧０．９５                          （３）式
ここで、Ｒｅ：前記等軸晶領域の面積率（％）
Ａｅ：前記等軸晶領域の面積（％）
Ａｏ：前記横断面の面積（％）
Ｃｏ：前記横断面における平均Ｃ濃度（質量％）、又は、取鍋又は連鋳タンディッシュ内の溶鋼のＣ濃度（質量％）
Ｃｍｉｎ，１：前記等軸晶領域内部の最小Ｃ濃度（質量％）
Ｃｍｉｎ，２：前記柱状晶領域内部の最小Ｃ濃度（質量％）
【請求項２】
前記等軸晶領域では、前記（１）式及び前記（２）式を満足し、且つ、
前記柱状晶領域では、前記（３）式を満足する
ことを特徴とする請求項１に記載の肌焼鋼材。
【請求項３】
前記等軸晶領域では、下記（４）式及び下記（５）式の少なくとも一方を満足することを特徴とする請求項１又は２に記載の肌焼鋼材。
（Ｌ／Ｆ）≧０．６                                      （４）式
（Ｌ／Ｓ）≧０．６                                      （５）式
ここで、Ｌ：前記等軸晶領域の外周部のうち前記横断面の中心部に最も近接する位置から、前記横断面の中心部までの距離（ｍｍ）
Ｆ：前記等軸晶領域の外周部のうち前記横断面の中心部に最も近接する位置と前記横断面の中心部に対して対称方向の前記等軸晶領域の外周部の位置から、前記横断面の中心部までの距離（ｍｍ）
Ｓ：前記等軸晶領域の外周部のうち前記横断面の中心部に最も近接する位置と前記横断面の中心部とを結ぶ直線に直交する直線のなかの前記横断面の中心部を通る直線が前記等軸晶領域の外周部と交差する位置と、前記横断面の中心部との距離で、大きい方の距離（ｍｍ）
【請求項４】
前記等軸晶領域では、前記（４）式及び前記（５）式を満足することを特徴とする請求項３に記載の肌焼鋼材。
【請求項５】
前記鋼材の成分組成が、質量％で、さらに、
Ｍｏ：０超〜１．５％、
Ｖ：０超〜１．５％、
Ｎｂ：０超〜１．５％、
Ｃｕ：０超〜１．０％、
Ｎｉ：０超〜２．５％、
Ｃｒ：０超〜２．０％、及び、
Ｓｎ：０超〜１．０％
の少なくとも１種を含有することを特徴とする請求項１又は２に記載の肌焼鋼材。
【請求項６】
前記鋼材の成分組成が、質量％で、さらに、
Ｃａ：０超〜０．０１％、
Ｚｒ：０超〜０．０８％、
Ｐｂ：０超〜０．４％、
Ｂｉ：０超〜０．３％、
Ｔｅ：０超〜０．３％、
Ｒｅｍ：０超〜０．１％、及び、
Ｓｂ：０超〜０．１％
の少なくとも１種を含有することを特徴とする請求項１又は２に記載の肌焼鋼材。
【請求項７】
前記鋼材の成分組成が、質量％で、さらに、
Ｔｉ：０超〜０．３０％、及び、
Ｂ：０超〜０．００５％
の少なくとも１種を含有することを特徴とする請求項１又は２に記載の肌焼鋼材。
【請求項８】
前記鋼材の成分組成が、質量％で、さらに、
Ｗ：０超〜２．０％
を含有することを特徴とする請求項１又は２に記載の肌焼鋼材。
【請求項９】
請求項１又は２に記載の肌焼鋼材を加工及び熱処理して得られることを特徴とする機械部品。
【発明の詳細な説明】
【技術分野】
【０００１】
本発明は、浸炭、浸炭窒化又は浸炭浸窒（以下「浸炭・窒化」ということがある。）焼入れ処理により表層部を硬質にする肌焼鋼材に関する。この肌焼鋼材は、特に高レベルの耐摩耗性や耐疲労特性を必要とする自動車などの歯車、シャフト、等速ジョイント等の機械部品の素材として有用である。  本願は、２０１２年１月２６日に、日本に出願された特願２０１２−０１４４７４号に基づき優先権を主張し、その内容をここに援用する。
【背景技術】
【０００２】
近年、ＣＯ２排出量の低減や省エネルギーの推進の観点から、自動車や自動二輪車等を含む輸送機械の車体を軽量化し、燃費の向上を図ることが求められている。車体軽量化対策の一環として、歯車やシャフト等の機械部品の小型化、軽量化が進められているが、それに伴い、上記機械部品に対し、耐摩耗性や疲労強度の向上が求められる。【０００３】
歯車等の機械部品の耐摩耗性や耐疲労性を改善する手段としては、従来から、浸炭・窒化焼入れ処理に代表される表面硬化処理が汎用されている。しかしながら、表面硬化処理を施した機械部品の寸法精度を高め、作動時の円滑性や静粛性を高めるという技術的要請に応える意味において、表面硬化処理で生じる歪み（以下「熱処理歪み」ということがある。）を極力小さくすることが重要な課題である。【０００４】
熱処理歪みの低減対策としては、例えば、特許文献１及び２には、浸炭・窒化熱処理後における内部組織がオーステナイト＋フェライト層となるように組織調整し、この組織状態から焼入れして歪みの小さな高強度歯車を製造する方法が開示されている。【０００５】
しかし、この方法においては、用いる鋼材のＳｉ量が少ないため軟化抵抗が低い。このため、製造した歯車を高速回転で用いると、表面の温度が上昇して軟化し、耐ピッチング性が低下するという難点がある。【０００６】
特許文献３には、同様の方法で熱処理歪みを低減した肌焼鋼が開示されている。しかし、この肌焼鋼は、Ｃ量が多いため、被削性、冷間加工性、靭性などが劣るという問題を抱えている。【０００７】
特許文献４には、浸炭処理後の理想臨界直径を規定し、浸炭焼入れ後における浸炭・窒化が施されていない内部の金属組織を、フェライト：１０〜７０％の低歪み型浸炭焼入れ組織とした歯車用鋼が開示さている。しかし、この歯車用鋼は、Ｓｉ量が多いため浸炭性が劣るとともに、被削性や冷間加工性が悪いという問題を抱えている。【０００８】
特許文献５には、鋼材の成分組成を適正に調整し、最適の浸炭処理条件を採用して熱処理歪みを低減する方法が開示されている。また、特許文献６には、鋼中のＣやＭｎ量によって臨界冷却速度を制御し、熱処理後の低歪化を図る方法が開示されている。【０００９】
特許文献７及び８には、表面硬化処理した後の焼入れ処理において、成分組成に応じて焼入れ開始温度を設定して焼き入れることで、表面硬化処理後の芯部、即ち、非浸炭層の組織を初析フェライトの面積率で２０〜８０％に調整する方法が開示されている。【００１０】
特許文献９には、歪量低減対策として、浸炭冷却・再加熱焼入れ処理を施し、熱処理歪みの低減と曲げ疲労強度の向上を図る方法が開示されている。しかし、この方法では、再加熱焼入れに伴う生産性の低下や、熱処理コストの上昇が避けられない。【００１１】
特許文献１０には、未凝固領域を特定の条件で圧下し、凝固末期位置で電磁攪拌をかけずホワイトバンドを生成させず、Ｄ／４部での偏析度Ｃ／Ｃｏを０．９９〜１．０１とし、実質的にホワイトバンドを有しない窒化用鋼が開示されている。【００１２】
特許文献１１には、鋳片の径方向断面内におけるＣとＭｎのミクロ偏析度の最大値と最小値の差が０．０３％以内で、隣接する含有量の差が０．０２％以内の肌焼鋼が開示されている。また、特許文献１２には、Ｃの中心偏析度が１．１〜１．０の鋳片から製造した低歪肌焼鋼が開示されている。【００１３】
しかし、上記いずれの方法及び鋼を適用しても、最近の需要者の厳しい要求を満足する低歪化が達成されていないのが実情である。
【先行技術文献】
【特許文献】
【００１４】
【特許文献１】日本国特開平０５−０７０９２４号公報
【特許文献２】日本国特開平０５−０７０９２５号公報
【特許文献３】日本国特開昭５８−１１３３１６号公報
【特許文献４】日本国特開平０８−１０９４３５号公報
【特許文献５】日本国特開平０２−２９８２５０号公報
【特許文献６】日本国特開昭６１−２１０１５４号公報
【特許文献７】日本国特開平０９−１３７２６６号公報
【特許文献８】日本国特開平１０−１４７８１４号公報
【特許文献９】日本国特開平０５−１４８５３５号公報
【特許文献１０】日本国特開２０００−３４３１９１号公報
【特許文献１１】日本国特開２００６−０９７０６６号公報
【特許文献１２】日本国特開昭５８−０５２４５９号公報
【発明の概要】
【発明が解決しようとする課題】
【００１５】
本発明は、上記実情に鑑み、肌焼鋼材の浸炭・窒化焼入れ処理において、該焼入れ処理で生じる熱処理歪を極力小さくすることを課題とし、この課題を解決して、耐摩耗性と疲労強度に優れ、かつ、寸法精度の高い肌焼鋼製品を提供することを目的とする。
【課題を解決するための手段】
【００１６】
本発明の要旨は以下の通りである。【００１７】
（１）本発明の第一の態様は、横断面が、等軸晶領域と、この等軸晶領域の周囲に配される柱状晶領域とを含むマクロ組織を有する肌焼鋼材であって、前記肌焼鋼材は、質量％で、Ｃ：０．０５〜０．４５％、Ｓｉ：０．０１〜１．０％、Ｍｎ：０超〜２．０％、Ａｌ：０．００１〜０．０６％、Ｎ：０．００２〜０．０３％、Ｓ：０超〜０．１％、Ｐ：０超〜０．０５％、及び残部：Ｆｅ及び不可避的不純物を含む成分組成を有し、前記等軸晶領域では、下記（ａ）式及び下記（ｂ）式を満足する、又は、前記柱状晶領域では、下記（ｃ）式を満足する肌焼鋼材である。
Ｒｅ＝（Ａｅ／Ａｏ）×１００≦３０％                      （ａ）式
（Ｃｍｉｎ，１／Ｃｏ）≧０．９５                          （ｂ）式
（Ｃｍｉｎ，２／Ｃｏ）≧０．９５                          （ｃ）式
ここで、Ｒｅ：前記等軸晶領域の面積率（％）
Ａｅ：前記等軸晶領域の面積（％）
Ａｏ：前記横断面の面積（％）
Ｃｏ：前記横断面における平均Ｃ濃度（質量％）、又は、取鍋又は連鋳タンディッシュ内の溶鋼のＣ濃度（質量％）
Ｃｍｉｎ，１：前記等軸晶領域内部の最小Ｃ濃度（質量％）
Ｃｍｉｎ，２：前記柱状晶領域内部の最小Ｃ濃度（質量％）
（２）上記（１）に記載の肌焼鋼材において、前記等軸晶領域では、前記（ａ）式及び前記（ｂ）式を満足し、且つ、前記柱状晶領域では、前記（ｃ）式を満足してもよい。
（３）上記（１）又は（２）に記載の肌焼鋼材において、前記等軸晶領域では、下記（ｄ）式及び下記（ｅ）式の少なくとも一方を満足してもよい。
（Ｌ／Ｆ）≧０．６                                      （ｄ）式
（Ｌ／Ｓ）≧０．６                                      （ｅ）式
ここで、Ｌ：前記等軸晶領域の外周部のうち前記横断面の中心部に最も近接する位置から、前記横断面の中心部までの距離（ｍｍ）
Ｆ：前記等軸晶領域の外周部のうち前記横断面の中心部に最も近接する位置と前記横断面の中心部に対して対称方向の前記等軸晶領域の外周部の位置から、前記横断面の中心部までの距離（ｍｍ）
Ｓ：前記等軸晶領域の外周部のうち前記横断面の中心部に最も近接する位置と前記横断面の中心部とを結ぶ直線に直交する直線のなかの前記横断面の中心部を通る直線が前記等軸晶領域の外周部と交差する位置と、前記横断面の中心部との距離で、大きい方の距離（ｍｍ）
（４）上記（３）に記載の肌焼鋼材において、前記等軸晶領域では、前記（ｄ）式及び前記（ｅ）式を満足してもよい。
（５）上記（１）〜（４）のいずれか一項に記載の肌焼鋼材において、前記鋼材の成分組成が、質量％で、さらに、Ｍｏ：０超〜１．５％、Ｖ：０超〜１．５％、Ｎｂ：０超〜１．５％、Ｃｕ：０超〜１．０％、Ｎｉ：０超〜２．５％、Ｃｒ：０超〜２．０％、及び、Ｓｎ：０超〜１．０％の少なくとも１種を含有してもよい。
（６）上記（１）〜（５）のいずれか一項に記載の肌焼鋼材において、前記鋼材の成分組成が、質量％で、さらに、Ｃａ：０超〜０．０１％、Ｚｒ：０超〜０．０８％、Ｐｂ：０超〜０．４％、Ｂｉ：０超〜０．３％、Ｔｅ：０超〜０．３％、Ｒｅｍ：０超〜０．１％、及び、Ｓｂ：０超〜０．１％の少なくとも１種を含有してもよい。
（７）上記（１）〜（６）のいずれか一項に記載の肌焼鋼材において、前記鋼材の成分組成が、質量％で、さらに、Ｔｉ：０超〜０．３０％、及び、Ｂ：０超〜０．００５％の少なくとも１種を含有してもよい。
（８）上記（１）〜（７）のいずれか一項に記載の肌焼鋼材において、前記鋼材の成分組成が、質量％で、さらに、Ｗ：０超〜２．０％を含有してもよい。（９）本発明の第二の態様は、上記（１）〜（８）のいずれか一項に記載の肌焼鋼材を加工及び熱処理して得られる機械部品である。
【発明の効果】
【００１８】
本発明によれば、浸炭・窒化焼入れ処理で生じる熱処理歪みが小さく、寸法精度が高く、かつ、疲労特性が優れた肌焼鋼材製品を提供することができる。さらに、このような肌焼鋼材を加工及び熱処理することにより、騒音や振動が少なく、疲労寿命が長い機械部品を提供することができる。
【図面の簡単な説明】
【００１９】
【図１】鋼材断面内のマクロ組織における等軸晶領域の偏りを模式的に示す図である。
【図２】実施例で採用した浸炭焼入れ条件を示す図である。
【発明を実施するための形態】
【００２０】
本明細書においては、歯車への適用を主体にして本発明を説明するが、本発明の肌焼鋼材は歯車への適用に限定されるものではなく、上記焼入れ処理により表層部を硬質化する機械部品、特に、浸炭・窒化焼入れ処理後の歪量の低減が厳しく要求される機械部品に適用可能である。
【００２１】
前述したように、本発明者らは、本発明の課題を解決し、本発明の目的を達成するため、まず、熱処理歪みに影響する要因を鋭意調査した。その結果、鋼材横断面のマクロ組織（凝固組織）における、
（ａ）Ｃ濃度の低下、
（ｂ）溶質濃度が不均一になり易い等軸晶領域の面積及び面積率、及び、
（ｃ）等軸晶領域及び等軸晶領域周辺の柱状晶領域でのＣ濃度の低下、
等が熱処理歪みに大きく影響することを見いだした。
【００２２】
さらに、鋭意調査を続けた結果、鋼材横断面のマクロ組織（凝固組織）において、
（ｘ）等軸晶領域を縮小したうえで、等軸晶領域のＣ濃度の低下を抑制する、
（ｙ）等軸晶領域周辺の柱状晶領域のＣ濃度の低下を抑制する、又は、
（ｚ）鋼材横断面内での等軸晶領域の分布をより軸対称に近づける
ことにより、又は、（ｘ）、（ｙ）、（ｚ）を二つ以上組み合わせると、最近の需要者の厳しい要求を満足する水準まで、熱処理歪みを低減できることを見いだした。
【００２３】
鋼材横断面内のマクロ組織における等軸晶領域では、外周部から該横断面の中心部に向かい、Ｃ等の溶質の濃度が低下する傾向がある。このため、等軸晶領域が上記横断面内で軸対称から外れると、
（Ａ）浸炭・窒化焼入れ処理で生じるマルテンサイト変態に伴う膨張量の不均一、
（Ｂ）マルテンサイト変態が生じる時間のずれ、及び、
（Ｃ）マルテンサイト変態後の機械的特性の周方向における不均一
が原因で、熱処理歪みが大きくなる。
【００２４】
一方、鋼材横断面内のマクロ組織において、等軸晶領域の分布を軸対称に近づけると、鋼材横断面内での、上記（Ａ）、（Ｂ）、（Ｃ）が是正されるので、熱処理歪みが低減する。
【００２５】
また、鋼材横断面内のマクロ組織において、等軸晶領域を縮小したり、等軸晶領域内部のＣ濃度の低下を防止したり、等軸晶領域周辺の柱状晶領域でＣ濃度の低下を抑制すると、等軸晶領域や等軸晶領域周辺の柱状晶領域において、浸炭・窒化焼入れ処理による変態で生じる膨張量や、マルテンサイト変態が生じる時間のずれ、及び、マルテンサイト変態後の機械的特性の周方向における不均一が減少し熱処理歪みが低減する。
【００２６】
具体的には、鋼材横断面内のマクロ組織において、横断面の面積（Ａｏ）に対する等軸晶領域の面積（Ａｅ）の面積率（Ｒｅ＝Ａｅ／Ａｏ）を３０％以下にし、かつ、鋼材横断面内の平均Ｃ濃度（Ｃｏ）（質量％）、又は、取鍋又は連鋳タンディッシュ内の溶鋼のＣ濃度（Ｃｏ）（質量％）に対する鋼材横断面内の等軸晶領域内部における最小Ｃ濃度（Ｃｍｉｎ，１）（質量％）の比（Ｃｍｉｎ，１／Ｃｏ）を０．９５以上にすると、熱処理歪みを、効果的に低減することができる。
【００２７】
さらに、鋼材横断面内のマクロ組織における等軸晶領域の偏り（図１、参照）を、下記Ｌ、Ｆ、及び、Ｓで定義する指標（Ｌ／Ｆ）及び（Ｌ／Ｓ）で定量的に把握し、（Ｌ／Ｆ）及び／又は（Ｌ／Ｓ）を０．６以上に維持すると、熱処理歪みをより低減することができる。
【００２８】
Ｌ：鋼材横断面内のマクロ組織における等軸晶領域外周部で横断面中心部に最も近接する位置から、横断面中心部までの距離（ｍｍ）
Ｆ：鋼材横断面内のマクロ組織における等軸晶領域外周部で横断面中心部に最も近接する位置と横断面中心部に対して対称方向の等軸晶領域外周部の位置から、横断面中心部までの距離（ｍｍ）
Ｓ：鋼材横断面内のマクロ組織における等軸晶領域外周部で横断面中心部に最も近接する位置と横断面内中心部とを結ぶ直線に直交する直線のなかで横断面中心部を通る直線が等軸晶領域外周部と交差する位置と横断面中心部との距離で、大きい方の距離（ｍｍ）
【００２９】
さらに、鋼材横断面内のマクロ組織における等軸晶領域周辺の柱状晶領域内部の最小Ｃ濃度（質量％）をＣｍｉｎ，２とし、鋼材横断面内の平均Ｃ濃度（Ｃｏ）（質量％）、又は、取鍋又は連鋳タンディッシュ内の溶鋼のＣ濃度（Ｃｏ）（質量％）に対するＣｍｉｎ，２（質量％）の比（Ｃｍｉｎ，２／Ｃｏ）を０．９５以上に維持すると、熱処理歪みをより一層低減することができる。
【００３０】
以上の通り、
（ａ）下記（１）式及び（２）式を満たし、又は、
（ｂ）下記（３）式を満たす
ことにより、熱処理歪みを安定的に低減することができる。また、
（ｃ）下記（１）式〜（３）式を全て満たす
ことにより、より多様な用途で熱処理歪みを低減することができる。
さらに、
（ｄ）下記（４）式、（５）式の一つ又は二つを満たす
ことにより、様々な形状の機械部品において、熱処理歪みを、より一層安定的に低減することができる。
【００３１】
Ｒｅ＝（Ａｅ／Ａｏ）×１００≦３０％    （１）式
（Ｃｍｉｎ，１／Ｃｏ）≧０．９５        （２）式
（Ｃｍｉｎ，２／Ｃｏ）≧０．９５        （３）式
（Ｌ／Ｆ）≧０．６                      （４）式
（Ｌ／Ｓ）≧０．６                      （５）式
【００３２】
鋼材横断面内のマクロ組織における等軸晶領域のＬ、Ｆ、Ｓの測定、等軸晶領域内部における最小Ｃ濃度の測定、及び、柱状晶帯領域における最小Ｃ濃度の測定は、鋳片、鋼片、圧延材、及び、圧延材を加工した機械部品のいずれの鋼材で行ってもよい。
【００３３】
鋼材横断面内のマクロ組織における等軸晶領域や柱状晶領域は、塩酸系やピクリン酸系の腐食液、オーバーホッファー腐食液で腐食して現出させてもよく、サルファープリント法やエッチプリント法で現出させてもよい。また、ＥＰＭＡ等の各種電子顕微鏡を用いて、凝固組織における元素マッッピング（面分析）で把握してもよい。
【００３４】
等軸晶領域のＣｍｉｎ，１や、柱状晶領域のＣｍｉｎ，２の評価は、マクロ組織を確認した上で、ドリル加工や段削り法等で各領域から切り粉を採取して化学分析をしたり、カウントバック法で各領域のＣ濃度の分布を測定したり、又は、ＥＰＭＡ等による元素マッッピングや線分析法等でＣ濃度の分布を測定して行う。
【００３５】
Ｃｏは、鋼材横断面内の平均Ｃ炭素濃度を上記手法で測定してもよく、また、取鍋や連鋳タンディシュで採取した溶鋼サンプルを化学分析したり、カウントバック法で分析して求めてもよい。
【００３６】
本発明によれば、浸炭・窒化焼入れ処理に供する肌焼鋼材の横断面における等軸晶領域の面積率を制限し、さらに、等軸晶領域内や等軸晶領域周辺の柱状晶領域内で負偏析の生成を抑制し、さらに、横断面における等軸晶領域の分布や形状の偏りを是正することで、肌焼鋼材の焼入れ性、機械的特性の横断面における周方向の不均一を抑制することができる。このため、浸炭・窒化焼入れ処理で生じる熱処理歪みが小さく、寸法精度が高く、かつ、疲労特性が優れた肌焼鋼材製品を提供することができる。
【００３７】
次に、本発明の肌焼鋼材の成分組成を限定する理由について説明する。なお、％は質量％を意味する。
【００３８】
Ｃ：０．０５〜０．４５％
Ｃは、機械部品としての内部強度を確保するうえで必須の元素である。０．０５％未満では、十分な内部強度が得られないので、下限を０．０５％とする。０．４５％を超えると、靭性が劣化するほか、被削性や冷間鍛造性も低下して加工性が劣化するので、０．４５％を上限とする。
Ｃ量の好ましい下限は０．１０％であり、より好ましい下限は０．２０％である。
Ｃ量の好ましい上限は０．３０％であり、より好ましい上限は０．２５％である。
【００３９】
Ｓｉ：０．０１〜１．０％
Ｓｉは、溶製時に脱酸材として作用する他、変態点を上げて内部強度を高める作用を発現する。また、Ｓｉは、通常の焼入れ温度（８００〜１０５０℃）でも内部組織を２相化して熱処理歪を抑える作用を発現する。
【００４０】
添加効果を得るため０．０１％以上のＳｉを添加するが、Ｓｉ含有量が１．０％を超えると、粒界酸化が進み、曲げ疲労強度が劣化する他、冷間鍛造性や被削性も劣化するので、１．０％を上限とする。表面硬化手段として、ガス浸炭・窒化法を採用する場合、Ｓｉが１．０％を超えると、浸炭・窒化が阻害されるので、この点からも１．０％を上限とする。
Ｓｉ量の好ましい下限は、０．１５％であり、より好ましい下限は０．３０％である。
Ｓｉ量の好ましい上限は、０．７％であり、より好ましい上限は０．６％である。
【００４１】
Ｍｎ：０超〜２．０％
Ｍｎは、脱酸剤として作用し、また、強度及び焼入れ性の向上に寄与する元素であるが、２．０％を超えると、冷間加工性が悪化する他、結晶粒界への偏析量が増大して曲げ疲労特性が悪化するので、上限を２．０％とする。好ましくは、１．５％以下である。下限は０％超であるが、添加効果を確実に得る点で、０．３％以上が好ましい。
【００４２】
Ａｌ：０．００１〜０．０６％
Ａｌは、脱酸剤として作用し、また、鋼中のＮと結合してＡｌＮを形成し、結晶粒の粗大化を防止する作用をなす元素である。脱酸効果を得るため、０．００１％以上を添加する。０．０６％を超えると、添加効果が飽和するとともに、酸素と結合して、衝撃特性に悪影響を及ぼす非金属系介在物を形成するので、０．０６％を上限とする。
Ａｌ量の好ましい下限は０．００５％であり、より好ましい下限は０．０１％である。
Ａｌ量の好ましい上限は０．０４％であり、より好ましい上限は０．０３％である。
【００４３】
Ｎ：０．００２〜０．０３％
Ｎは、鋼中でＡｌ、Ｖ、Ｔｉ、Ｎｂ等と結合して、結晶粒の粗大化を抑制する窒化物を形成する元素である。添加効果を得るため、０．００２％以上を添加する。好ましくは０．００７％以上である。０．０３％を超えると、添加効果が飽和するとともに、生成した窒化物が介在物となって物性に悪影響を及ぼすので、上限を０．０３％とする。好ましくは０．０１％以下である。
【００４４】
Ｐ：０超〜０．０５％
Ｐは、結晶粒界に偏析して靭性を低下させる元素であるので、上限を０．０５％とする。好ましくは０．０３％以下である。Ｐは少ないほど好ましく、下限は０％超であるが、通常、０．００１％程度は不可避的に存在する。
【００４５】
Ｓ：０超〜０．１％
Ｓは、熱処理時の表層脱炭を抑制し、また、被削性を改善する元素であるが、０．１％を超えると、熱間での加工性や疲労特性が低下するので、上限を０．１％とする。歯車の場合、縦目の衝撃特性だけでなく、横目の衝撃特性も重要である。異方性を低減して横目の衝撃特性を高めるために、Ｓは０．０３％以下が好ましい。より好ましくは０．０１％以下である。
【００４６】
本発明の肌焼鋼材の残部はＦｅ及び不可避的不純物であるが、
Ｍｏ：０超〜１．５％、
Ｖ：０超〜１．５％、
Ｎｂ：０超〜１．５％、
Ｃｕ：０超〜１．０％、
Ｎｉ：０超〜２．５％、
Ｃｒ：０超〜２．０％、及び、
Ｓｎ：０超〜１．０％
の少なくとも一種を選択元素として更に添加して特性の向上を図ることができる。
【００４７】
Ｍｏ、Ｖ、Ｎｂは、いずれも変態点を高めて、通常の焼入れ温度（８００〜１０５０℃）でも内部組織の二相化を可能にし、熱処理歪みを抑制する作用をなす元素である。Ｍｏは、粒界強度の向上、不完全焼入れ組織の低減、及び、焼入性の向上にも寄与する元素であるが、１．５％を超えると、添加効果が飽和するので、上限を１．５％とする。好ましくは１．０％以下である。
【００４８】
ＶとＮｂは、ＣやＮと結合して炭窒化物を形成して結晶粒を微細化し、靭性の向上にも寄与する元素であるが、Ｖが１．５％を超えると被削性が劣化するので、Ｖは１．５％を上限とし、Ｎｂが１．５％を超えると加工性が劣化するので、Ｎｂも１．５％を上限とする。
好ましい下限は、Ｍｏ、Ｖ、Ｎｂのいずれも、０．００５％である。
好ましい上限は、Ｍｏ、Ｖ、Ｎｂのいずれも、１．０％である。
【００４９】
Ｃｕ、Ｎｉ、Ｃｒ、及び、Ｓｎは、内部組織の２相化に寄与する元素である。ＣｕとＳｎは、耐食性の向上にも寄与する元素である。Ｃｕ及びＳｎが１．０％を超えると、添加効果が飽和するとともに熱間加工性が劣化するので、いずれも、上限を１．０％とする。好ましくは、いずれも、０．６％以下である。
【００５０】
なお、Ｃｕの単独添加や、ＣｕとＳｎの複合添加は、熱間加工性に顕著な悪影響を及ぼすので、Ｃｕの単独添加や、ＣｕとＳｎの複合添加の場合は、ＮｉをＣｕと同量程度以上添加するのが好ましい。
【００５１】
Ｎｉは、焼入れ硬化後の組織を微細化して靭性を高め、加工性の向上に寄与し、かつ、安定した内部硬さの確保に寄与する元素である。２．５％を超えると、添加効果が飽和するので、上限を２．５％とする。好ましくは２．０％以下である。
【００５２】
Ｃｒは、焼入れ性を高めて内部硬さを高める作用をなす元素であるが、２．０％を超えると、粒界に炭化物が析出して粒界強度が低下し、靭性が低下するので、上限を２．０％とする。好ましくは１．５％以下である。
【００５３】
本発明の肌焼鋼材は、特性向上のため、さらに、
Ｃａ：０超〜０．０１％、
Ｚｒ：０超〜０．０８％、
Ｐｂ：０超〜０．４％、
Ｂｉ：０超〜０．３％、
Ｔｅ：０超〜０．３％、
Ｒｅｍ（Ｃｅ、Ｌａ、Ｎｂ等の希土類元素）：０％超〜０．１％、及び、
Ｓｂ：０超〜０．１％
の少なくとも１種を選択元素として含有してもよい。
【００５４】
Ｃａは、硬質酸化物を軟質化して被削性を高める元素であるが、０．０１％を超えると添加効果が飽和するので、上限を０．０１％とする。好ましくは０．００７％以下である。Ｚｒは、ＭｎＳを球状化して異方性を改善し、被削性を高める元素であるが、０．０８％を超えると添加効果が飽和するので、上限を０．０８％とする。好ましくは０．０５％以下である。
【００５５】
Ｐｂ、Ｂｉ、Ｔｅ、Ｒｅｍ（Ｃｅ、Ｌａ、Ｎｂ等の希土類元素）、及び、Ｓｂは、被削性の向上に寄与し、また、硫化物の延伸を抑制して硫化物による靱性等の機械的特性の劣化や異方性の増大を抑制する元素である。多過ぎると、ピッチング寿命や疲労強度に顕著な悪影響を及ぼすので、Ｐｂは０．４０％以下、ＢｉとＴｅは各々０．３％以下、Ｒｅｍ及びＳｂは各々０．１％以下とする。好ましくは、Ｐｂは０．３０％以下、ＢｉとＴｅは各々０．２％以下、Ｒｅｍ及びＳｂは各々０．０６％以下である。
【００５６】
本発明の肌焼鋼材は、特性向上のため、さらに、
Ｔｉ：０％超〜０．３％、及び、
Ｂ：０％超〜０．００５％以下
の少なくとも１種を含有してもよい。
【００５７】
Ｔｉは、Ｎと結合して窒化物を形成して結晶粒を微細化し、靭性の向上に寄与する元素であるが、多過ぎるとピッチング寿命や切削性に悪影響を及ぼすので、上限を０．１％とする。
Ｔｉの好ましい下限は０．００５％であり、より好ましい下限は０．０１０％である。
Ｔｉの好ましい上限は０．０５％であり、より好ましい上限は０．０２％である。
Ｂは、焼入れ性の向上に寄与する元素であるが、添加効果は０．００５％で飽和するので、上限を０．００５％とする。好ましくは０．００２％以下である。
【００５８】
Ｗ：０％超〜２．０％
本発明の肌焼鋼材は、特性向上のため、さらに、Ｗ：０％超〜２．０％を含有してもよい。
適度なＷの添加は、焼入れ性の向上、及び、フェライトの強化を通しての強度の向上に有効である。しかし、添加効果は２．０％で飽和するので、上限を２．０％とする。好ましくは、１．５％以下である。
【００５９】
本発明の肌焼鋼材は、上記成分組成の鋼材であって、鋼材断面内の等軸晶領域の面積率や等軸晶領域の負偏析度、等軸晶領域の形状や偏り、及び、柱状晶領域の負偏析度が、前記（１）式及び（２）式、又は、前記（３）式を満足し、さらに、適宜、前記（４）式及び／又は（５）式を満足する鋼材であるので、機械部品に成形した鋼材に、浸炭・窒化焼入れ処理を施すと、結果寸法精度が高く、かつ、表面硬度が高く、耐摩耗性に優れた機械部品を得ることができる。
【００６０】
本発明で採用する浸炭・窒化焼入れ処理は、特定の処理に限定されず、公知のガス浸炭（又は浸炭窒化）、固体浸炭（又は浸炭窒化）、塩浴浸炭（又は浸炭窒化）、プラズマ浸炭（又は浸炭窒化）、真空浸炭（又は浸炭窒化）などを採用することができる。なお、特に高レベルの靭性を有する肌焼鋼材製品を得たい場合は、浸炭・窒化焼入れ処理の後で、１００〜２００℃程度で焼戻し処理を行なうことが望ましい。
【００６１】
浸炭・窒化焼入れ処理の後、又は、その後に焼戻し処理を行なった後で、肌焼鋼材製品にショットピーニング処理を施し、表面に圧縮残留応力を与えると、疲労強度が一段と向上する。ショットピーニング処理条件は、例えば、硬さがＨＲＣ４５以上で、かつ、粒径が０．０４〜１．５ｍｍのショット粒を使用し、アークハイト（ショットピーニングによる表面の変形高さを表わす値）は０．２〜１．２ｍｍＡが好ましい。
【００６２】
ショット粒の硬さがＨＲＣ４５未満、又は、アークハイトが０．２ｍｍＡ未満では、肌焼鋼材製品の表面に、十分な圧縮残留応力を与えることができず、また、アークハイトが１．２ｍｍＡを超えると、オーバーピーニングになって疲労特性に悪影響を及ぼす。ショット粒の硬さの上限は特に規定しないが、実用上はＨＲＣ６５程度までである。ショット粒の粒径にも格別の制限はないが、好ましくは０．０４〜１．５ｍｍ、より好ましくは０．３〜１．０ｍｍである。
【００６３】
ショットピーニング処理は、通常、１回で十分であるが、必要によっては２回以上繰り返して行なってもよい。
【実施例】
【００６４】
次に、実施例を挙げて本発明の構成及び作用効果をより具体的に説明するが、本発明はもとより下記実施例によって制限を受けるものではなく、本発明の趣旨に適合し得る範囲で、変更を加えて実施することも可能であり、それは、本発明の技術的範囲に含まれる。【００６５】
（実施例）
表１〜４、７〜１０に示す成分組成を有する鋼材を、通常の連続鋳造プロセスで、厚み２２０ｍｍ×幅２２０ｍｍの正方形断面の鋳型、又は、厚み３５０ｍｍ×幅５６０ｍｍの矩形断面の鋳型を用いて鋳造した。表１〜４に発明例を示し、表７〜１０に比較例を示す。表中には成分組成とともに、Ｒｅ（％）、（Ｃｍｉｎ，１／Ｃｏ）、（Ｃｍｉｎ，２／Ｃｏ）、及び、（Ｌ／Ｆ）と（Ｌ／Ｓ）を示す。また、表中、ｔｒはその成分元素の含有量が無視出来る程度に極微量であることを示す。【００６６】
発明例の鋼材、及び、比較例の鋼材のＲｅ、（Ｃｍｉｎ，１／Ｃｏ）、（Ｃｍｉｎ，２／Ｃｏ）、及び、（Ｌ／Ｆ）と（Ｌ／Ｓ）は、以下の方法で調整した。【００６７】
（ａ）タンディッシュ内の溶鋼をスーパーヒートする、（ｂ）鋳型内の電磁攪拌強度を変化させる、（ｃ）鋳造速度を変化させる等、また、一部の鋳片については凝固末期の軽圧下を適用して等軸晶領域内での負偏析を抑制し、鋼材断面内の等軸晶領域の面積と面積率、等軸晶領域の横断面内での形状と偏り、さらには、等軸晶領域内部のＣ濃度や、等軸晶領域周辺の柱状晶領域のＣ濃度分布を変化させた。【００６８】
タンディッシュでの溶鋼のスーパーヒートの温度が低いほど、等軸晶領域の面積率は増大し、また、鋳型内の電磁攪拌強度が高いほど、等軸晶領域の面積率は増大する。また、偏平な矩形断面の鋳型を用いて鋳造した場合、正方形断面の鋳型を用いた場合に比べ、等軸晶領域の横断面内の形状が偏平になり易い。【００６９】
連続鋳造プロセスで鋳造速度を高めると、等軸晶が鋳片の下面側へ沈降し易くなって、鋳片横断面内の等軸晶領域は下面側へ偏る。鋳型内の電磁攪拌を強めると、表層側の柱状晶域でＣ濃度は低下し、凝固末期で軽圧下を施すと、中心偏析や、周辺部に形成される負偏析の生成が抑制でき、等軸晶領域内部でのＣ濃度の低下を抑制することができる。【００７０】
種々の鋳造条件で鋳造して得た鋳片を、分塊圧延で、１６２ｍｍ角の鋼片に成形し、その後、熱間圧延で、２５ｍｍφと４８ｍｍφの棒鋼に成形した。２５ｍｍφの棒鋼は、９００℃で１時間保持後、空冷をする焼きならし処理の後、２００ｍｍの長さに切断し、次いで、表層を切削して、２２ｍｍφ×長さ２００ｍｍの棒状試験片に加工した。【００７１】
４８ｍｍφの棒鋼も、９００℃で１時間保持後、空冷をする焼きならし処理の後、１５ｍｍの長さに切断し、次いで、表層を切削して外径４５ｍｍφに加工し、その後、その中心部をくり抜き、内径２６ｍｍφ×外径４５ｍｍφ×高さ１５ｍｍのリング状試験片に加工した。【００７２】
これらの試験片を用いて、図２に示す条件で、何れの水準についても５個ずつ浸炭焼入れ試験を実施し、試験片の振れ周り量や真円度を測定して熱処理歪みを評価し、５個の平均値を算出した。【００７３】
浸炭焼入れでは、試験片１本又は１個ずつ処理をした。なお、油焼入れする際には、棒状試験片については、油面に対し垂直に浸漬し、また、リング状試験片については、試験片の上下面が油面に対し平行に浸漬し、浸炭・焼入れの方法や条件の変動が熱処理歪みに影響しないように配慮した。【００７４】
浸炭焼入れ試験の前後で、２２ｍｍφ×長さ２００ｍｍの棒状試験片については、試験片両端の断面中心部を支点にして円周方向に回転させ、長手方向中央部での振れ周り量に相当する曲がり量を測定して平均値を算出し、リング状試験片については、試験片の高さ方向の３箇所で、内周及び外周に沿って真円度を測定して平均値を算出した。平均値は、ｎ＝５本、又は、ｎ＝５個で算出した。【００７５】
棒状試験片の最大曲がり量の平均値と、リング状試験片の真円度の最大値の平均値を、表５、６、１１、１２に示す。【００７６】
また、浸炭焼入れ後の試験片から組織観察用の試料を採取し、ピクリン酸系の腐食液で腐食してマクロ組織を現出させて、Ａｅ、Ｌ、Ｆ、及び、Ｓを測定し、Ｒｅ、Ｌ／Ｆ、及び、Ｌ／Ｓを算出した。上記試料を用いて、ＥＰＭＡで元素マッピングを行ない、等軸晶領域におけるＣｍｉｎ，１と柱状晶領域におけるＣｍｉｎ，２を求め、また、タンディッシュ内の溶鋼のＣ濃度Ｃｏを求めて、（Ｃｍｉｎ，１／Ｃｏ）及び（Ｃｍｉｎ，２／Ｃｏ）を算出した。算出結果を表５、６、１１、１２に示す。【００７７】
表１〜６に示す実施例（Ｅｘ．１〜１００）では、棒状試験片を浸炭焼入れした後に測定した最大曲がり量（ｎ＝５本の平均値）は１５μｍ以下に低減されており、また、リング状試験片を浸炭焼入れした後に測定した真円度の最大値（ｎ＝５本の平均値）も１０μｍ以下に低減されている。【００７８】
一方、表７〜１２に示す比較例（Ｃｏｍｐ．Ｅｘ．１〜７９）では、棒状試験片を浸炭焼入れした後に測定した最大曲がり量が２０μｍ以上であり、また、リング状試験片を浸炭焼入れした後に測定した真円度の最大値は１５μｍ以上であり、いずれも発明例の値より５μｍ以上大きい値である。【００７９】
【表１】
2013111407.tif 000003
【００８０】
【表２】
2013111407.tif 000004
【００８１】
【表３】
2013111407.tif 000005
【００８２】
【表４】
2013111407.tif 000006
【００８３】
【表５】
2013111407.tif 000007
【００８４】
【表６】
2013111407.tif 000008
【００８５】
【表７】
2013111407.tif 000009
【００８６】
【表８】
2013111407.tif 000010
【００８７】
【表９】
2013111407.tif 000011
【００８８】
【表１０】
2013111407.tif 000012
【００８９】
【表１１】
2013111407.tif 000013
【００９０】
【表１２】
2013111407.tif 000014
【産業上の利用可能性】
【００９１】
前述したように、本発明によれば、浸炭・窒化焼入れ処理で生じる熱処理歪みが小さく、寸法精度が高く、かつ、疲労特性が優れた肌焼鋼材製品を提供することができる。よって、本発明は、機械部品製造産業において利用可能性が大きいものである。
【符号の説明】
【００９２】
Ｌ    鋼材横断面内のマクロ組織における等軸晶領域外周部で横断面中心部に最も近接する位置から、横断面中心部までの距離（ｍｍ）
Ｆ    鋼材横断面内のマクロ組織における等軸晶領域外周部で横断面中心部に最も近接する位置と横断面中心部に対して対称方向の等軸晶領域外周部の位置から、横断面中心部までの距離（ｍｍ）
Ｓ    鋼材横断面内のマクロ組織における等軸晶領域外周部で横断面中心部に最も近接する位置と横断面内中心部とを結ぶ直線に直交する直線のなかの横断面中心部を通る直線が等軸晶領域外周部と交差する位置と横断面中心部との距離で、大きい方の距離（ｍｍ）
【図１】
2013111407.tif 000015
【図２】
2013111407.tif 000016
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
横断面が、等軸晶領域と、この等軸晶領域の周囲に配される柱状晶領域とを含むマクロ組織を有する肌焼鋼材であって、
前記肌焼鋼材は、質量％で、
Ｃ：０．０５〜０．４５％、
Ｓｉ：０．０１〜１．０％、
Ｍｎ：０超〜２．０％、
Ａｌ：０．００１〜０．０６％、
Ｎ：０．００２〜０．０３％、
Ｓ：０超〜０．１％、
Ｐ：０超〜０．０５％、及び
残部：Ｆｅ及び不可避的不純物
を含む成分組成を有し、
前記等軸晶領域では、下記（１）式及び下記（２）式を満足する、
又は、
前記柱状晶領域では、下記（３）式を満足する
ことを特徴とする肌焼鋼材。
Ｒｅ＝（Ａｅ／Ａｏ）×１００≦３０％    （１）式
（Ｃｍｉｎ，１／Ｃｏ）≧０．９５        （２）式
（Ｃｍｉｎ，２／Ｃｏ）≧０．９５        （３）式
ここで、Ｒｅ：前記等軸晶領域の面積率（％）
Ａｅ：前記等軸晶領域の面積（％）
Ａｏ：前記横断面の面積（％）
Ｃｏ：前記横断面における平均Ｃ濃度（質量％）、又は、取鍋又は連鋳タンディッシュ内の溶鋼のＣ濃度（質量％）
Ｃｍｉｎ，１：前記等軸晶領域内部の最小Ｃ濃度（質量％）
Ｃｍｉｎ，２：前記柱状晶領域内部の最小Ｃ濃度（質量％）
【請求項２】
前記等軸晶領域では、前記（１）式及び前記（２）式を満足し、且つ、
前記柱状晶領域では、前記（３）式を満足する
ことを特徴とする請求項１に記載の肌焼鋼材。
【請求項３】
前記等軸晶領域では、下記（４）式及び下記（５）式の少なくとも一方を満足することを特徴とする請求項１又は２に記載の肌焼鋼材。
（Ｌ／Ｆ）≧０．６      （４）式
（Ｌ／Ｓ）≧０．６      （５）式
ここで、Ｌ：前記等軸晶領域の外周部のうち前記横断面の中心部に最も近接する位置から、前記横断面の中心部までの距離（ｍｍ）
Ｆ：前記等軸晶領域の外周部のうち前記横断面の中心部に最も近接する位置と前記横断面の中心部に対して対称方向の前記等軸晶領域の外周部の位置から、前記横断面の中心部までの距離（ｍｍ）
Ｓ：前記等軸晶領域の外周部のうち前記横断面の中心部に最も近接する位置と前記横断面の中心部とを結ぶ直線に直交する直線のなかの前記横断面の中心部を通る直線が前記等軸晶領域の外周部と交差する位置と、前記横断面の中心部との距離で、大きい方の距離（ｍｍ）
【請求項４】
前記等軸晶領域では、前記（４）式及び前記（５）式を満足することを特徴とする請求項３に記載の肌焼鋼材。
【請求項５】
前記鋼材の成分組成が、質量％で、さらに、
Ｍｏ：０超〜１．５％、
Ｖ：０超〜１．５％、
Ｎｂ：０超〜１．５％、
Ｃｕ：０超〜１．０％、
Ｎｉ：０超〜２．５％、
Ｃｒ：０超〜２．０％、及び、
Ｓｎ：０超〜１．０％
の少なくとも１種を含有することを特徴とする請求項１〜４のいずれか一項に記載の肌焼鋼材。
【請求項６】
前記鋼材の成分組成が、質量％で、さらに、
Ｃａ：０超〜０．０１％、
Ｚｒ：０超〜０．０８％、
Ｐｂ：０超〜０．４％、
Ｂｉ：０超〜０．３％、
Ｔｅ：０超〜０．３％、
Ｒｅｍ：０超〜０．１％、及び、
Ｓｂ：０超〜０．１％
の少なくとも１種を含有することを特徴とする請求項１〜５のいずれか一項に記載の肌焼鋼材。
【請求項７】
前記鋼材の成分組成が、質量％で、さらに、
Ｔｉ：０超〜０．３０％、及び、
Ｂ：０超〜０．００５％
の少なくとも１種を含有することを特徴とする請求項１〜６のいずれか一項に記載の肌焼鋼材。
【請求項８】
前記鋼材の成分組成が、質量％で、さらに、
Ｗ：０超〜２．０％
を含有することを特徴とする請求項１〜７のいずれか一項に記載の肌焼鋼材。
【請求項９】
請求項１〜８のいずれか一項に記載の肌焼鋼材を加工及び熱処理して得られることを特徴とする機械部品。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
横断面が、等軸晶領域と、この等軸晶領域の周囲に配される柱状晶領域とを含むマクロ組織を有する肌焼鋼材であって、
前記肌焼鋼材は、質量％で、
Ｃ：０．０５〜０．４５％、
Ｓｉ：０．０１〜１．０％、
Ｍｎ：０超〜２．０％、
Ａｌ：０．００１〜０．０６％、
Ｎ：０．００２〜０．０３％、
Ｓ：０超〜０．１％、
Ｐ：０超〜０．０５％、及び
残部：Ｆｅ及び不可避的不純物
を含む成分組成を有し、
前記等軸晶領域では、下記（１）式及び下記（２）式を満足し、且つ、
前記柱状晶領域では、下記（３）式を満足する
ことを特徴とする肌焼鋼材。
Ｒｅ＝（Ａｅ／Ａｏ）×１００≦３２．０％                      （１）式
（Ｃｍｉｎ，１／Ｃｏ）≧０．９５                          （２）式
（Ｃｍｉｎ，２／Ｃｏ）≧０．９３                          （３）式
ここで、Ｒｅ：前記等軸晶領域の面積率（％）
Ａｅ：前記等軸晶領域の面積（％）
Ａｏ：前記横断面の面積（％）
Ｃｏ：前記横断面における平均Ｃ濃度（質量％）、又は、取鍋又は連鋳タンディッシュ内の溶鋼のＣ濃度（質量％）
Ｃｍｉｎ，１：前記等軸晶領域内部の最小Ｃ濃度（質量％）
Ｃｍｉｎ，２：前記柱状晶領域内部の最小Ｃ濃度（質量％）
【請求項２】
前記等軸晶領域では、下記（４）式及び下記（５）式の少なくとも一方を満足することを特徴とする請求項１に記載の肌焼鋼材。
（Ｌ／Ｆ）≧０．６                                      （４）式
（Ｌ／Ｓ）≧０．６                                      （５）式
ここで、Ｌ：前記等軸晶領域の外周部のうち前記横断面の中心部に最も近接する位置から、前記横断面の中心部までの距離（ｍｍ）
Ｆ：前記等軸晶領域の外周部のうち前記横断面の中心部に最も近接する位置と前記横断面の中心部に対して対称方向の前記等軸晶領域の外周部の位置から、前記横断面の中心部までの距離（ｍｍ）
Ｓ：前記等軸晶領域の外周部のうち前記横断面の中心部に最も近接する位置と前記横断面の中心部とを結ぶ直線に直交する直線のなかの前記横断面の中心部を通る直線が前記等軸晶領域の外周部と交差する位置と、前記横断面の中心部との距離で、大きい方の距離（ｍｍ）
【請求項３】
前記等軸晶領域では、前記（４）式及び前記（５）式を満足することを特徴とする請求項２に記載の肌焼鋼材。
【請求項４】
前記鋼材の成分組成が、質量％で、さらに、
Ｍｏ：０超〜１．５％、
Ｖ：０超〜１．５％、
Ｎｂ：０超〜１．５％、
Ｃｕ：０超〜１．０％、
Ｎｉ：０超〜２．５％、
Ｃｒ：０超〜２．０％、及び、
Ｓｎ：０超〜１．０％
の少なくとも１種を含有することを特徴とする請求項１〜３のいずれか一項に記載の肌焼鋼材。
【請求項５】
前記鋼材の成分組成が、質量％で、さらに、
Ｃａ：０超〜０．０１％、
Ｚｒ：０超〜０．０８％、
Ｐｂ：０超〜０．４％、
Ｂｉ：０超〜０．３％、
Ｔｅ：０超〜０．３％、
Ｒｅｍ：０超〜０．１％、及び、
Ｓｂ：０超〜０．１％
の少なくとも１種を含有することを特徴とする請求項１〜４のいずれか一項に記載の肌焼鋼材。
【請求項６】
前記鋼材の成分組成が、質量％で、さらに、
Ｔｉ：０超〜０．３０％、及び、
Ｂ：０超〜０．００５％
の少なくとも１種を含有することを特徴とする請求項１〜５のいずれか一項に記載の肌焼鋼材。
【請求項７】
前記鋼材の成分組成が、質量％で、さらに、
Ｗ：０超〜２．０％
を含有することを特徴とする請求項１〜６のいずれか一項に記載の肌焼鋼材。
【請求項８】
請求項１〜７のいずれか一項に記載の肌焼鋼材を加工及び熱処理して得られることを特徴とする機械部品。
【手続補正２】
【補正対象書類名】明細書
【補正対象項目名】００１７
【補正方法】変更
【補正の内容】
【００１７】
（１）本発明の第一の態様は、横断面が、等軸晶領域と、この等軸晶領域の周囲に配される柱状晶領域とを含むマクロ組織を有する肌焼鋼材であって、前記肌焼鋼材は、質量％で、Ｃ：０．０５〜０．４５％、Ｓｉ：０．０１〜１．０％、Ｍｎ：０超〜２．０％、Ａｌ：０．００１〜０．０６％、Ｎ：０．００２〜０．０３％、Ｓ：０超〜０．１％、Ｐ：０超〜０．０５％、及び残部：Ｆｅ及び不可避的不純物を含む成分組成を有し、前記等軸晶領域では、下記（ａ）式及び下記（ｂ）式を満足し、且つ、前記柱状晶領域では、下記（ｃ）式を満足する肌焼鋼材である。
Ｒｅ＝（Ａｅ／Ａｏ）×１００≦３２．０％                      （ａ）式
（Ｃｍｉｎ，１／Ｃｏ）≧０．９５                          （ｂ）式
（Ｃｍｉｎ，２／Ｃｏ）≧０．９３                          （ｃ）式
ここで、Ｒｅ：前記等軸晶領域の面積率（％）
Ａｅ：前記等軸晶領域の面積（％）
Ａｏ：前記横断面の面積（％）
Ｃｏ：前記横断面における平均Ｃ濃度（質量％）、又は、取鍋又は連鋳タンディッシュ内の溶鋼のＣ濃度（質量％）
Ｃｍｉｎ，１：前記等軸晶領域内部の最小Ｃ濃度（質量％）
Ｃｍｉｎ，２：前記柱状晶領域内部の最小Ｃ濃度（質量％）
（２）上記（１）に記載の肌焼鋼材において、前記等軸晶領域では、下記（ｄ）式及び下記（ｅ）式の少なくとも一方を満足してもよい。
（Ｌ／Ｆ）≧０．６                                      （ｄ）式
（Ｌ／Ｓ）≧０．６                                      （ｅ）式
ここで、Ｌ：前記等軸晶領域の外周部のうち前記横断面の中心部に最も近接する位置から、前記横断面の中心部までの距離（ｍｍ）
Ｆ：前記等軸晶領域の外周部のうち前記横断面の中心部に最も近接する位置と前記横断面の中心部に対して対称方向の前記等軸晶領域の外周部の位置から、前記横断面の中心部までの距離（ｍｍ）
Ｓ：前記等軸晶領域の外周部のうち前記横断面の中心部に最も近接する位置と前記横断面の中心部とを結ぶ直線に直交する直線のなかの前記横断面の中心部を通る直線が前記等軸晶領域の外周部と交差する位置と、前記横断面の中心部との距離で、大きい方の距離（ｍｍ）
（３）上記（２）に記載の肌焼鋼材において、前記等軸晶領域では、前記（ｄ）式及び前記（ｅ）式を満足してもよい。
（４）上記（１）〜（３）のいずれか一項に記載の肌焼鋼材において、前記鋼材の成分組成が、質量％で、さらに、Ｍｏ：０超〜１．５％、Ｖ：０超〜１．５％、Ｎｂ：０超〜１．５％、Ｃｕ：０超〜１．０％、Ｎｉ：０超〜２．５％、Ｃｒ：０超〜２．０％、及び、Ｓｎ：０超〜１．０％の少なくとも１種を含有してもよい。
（５）上記（１）〜（４）のいずれか一項に記載の肌焼鋼材において、前記鋼材の成分組成が、質量％で、さらに、Ｃａ：０超〜０．０１％、Ｚｒ：０超〜０．０８％、Ｐｂ：０超〜０．４％、Ｂｉ：０超〜０．３％、Ｔｅ：０超〜０．３％、Ｒｅｍ：０超〜０．１％、及び、Ｓｂ：０超〜０．１％の少なくとも１種を含有してもよい。
（６）上記（１）〜（５）のいずれか一項に記載の肌焼鋼材において、前記鋼材の成分組成が、質量％で、さらに、Ｔｉ：０超〜０．３０％、及び、Ｂ：０超〜０．００５％の少なくとも１種を含有してもよい。
（７）上記（１）〜（６）のいずれか一項に記載の肌焼鋼材において、前記鋼材の成分組成が、質量％で、さらに、Ｗ：０超〜２．０％を含有してもよい。
（８）本発明の第二の態様は、上記（１）〜（７）のいずれか一項に記載の肌焼鋼材を加工及び熱処理して得られる機械部品である。
【手続補正３】
【補正対象書類名】明細書
【補正対象項目名】００２６
【補正方法】変更
【補正の内容】
【００２６】
具体的には、鋼材横断面内のマクロ組織において、横断面の面積（Ａｏ）に対する等軸晶領域の面積（Ａｅ）の面積率（Ｒｅ＝Ａｅ／Ａｏ）を３２．０％以下にし、かつ、鋼材横断面内の平均Ｃ濃度（Ｃｏ）（質量％）、又は、取鍋又は連鋳タンディッシュ内の溶鋼のＣ濃度（Ｃｏ）（質量％）に対する鋼材横断面内の等軸晶領域内部における最小Ｃ濃度（Ｃｍｉｎ，１）（質量％）の比（Ｃｍｉｎ，１／Ｃｏ）を０．９５以上にすると、熱処理歪みを、効果的に低減することができる。
【手続補正４】
【補正対象書類名】明細書
【補正対象項目名】００２９
【補正方法】変更
【補正の内容】
【００２９】
さらに、鋼材横断面内のマクロ組織における等軸晶領域周辺の柱状晶領域内部の最小Ｃ濃度（質量％）をＣｍｉｎ，２とし、鋼材横断面内の平均Ｃ濃度（Ｃｏ）（質量％）、又は、取鍋又は連鋳タンディッシュ内の溶鋼のＣ濃度（Ｃｏ）（質量％）に対するＣｍｉｎ，２（質量％）の比（Ｃｍｉｎ，２／Ｃｏ）を０．９３以上に維持すると、熱処理歪みをより一層低減することができる。
【手続補正５】
【補正対象書類名】明細書
【補正対象項目名】００３０
【補正方法】変更
【補正の内容】
【００３０】
以上の通り、
（ａ）下記（１）式及び（２）式を満たし、且つ、
（ｂ）下記（３）式を満たす
ことにより、熱処理歪みを安定的に低減することができる。
さらに、
（ｃ）下記（４）式、（５）式の一つ又は二つを満たす
ことにより、様々な形状の機械部品において、熱処理歪みを、より一層安定的に低減することができる。
【手続補正６】
【補正対象書類名】明細書
【補正対象項目名】００３１
【補正方法】変更
【補正の内容】
【００３１】
Ｒｅ＝（Ａｅ／Ａｏ）×１００≦３２．０％    （１）式
（Ｃｍｉｎ，１／Ｃｏ）≧０．９５        （２）式
（Ｃｍｉｎ，２／Ｃｏ）≧０．９３        （３）式
（Ｌ／Ｆ）≧０．６                      （４）式
（Ｌ／Ｓ）≧０．６                      （５）式
【手続補正７】
【補正対象書類名】明細書
【補正対象項目名】００５９
【補正方法】変更
【補正の内容】
【００５９】
本発明の肌焼鋼材は、上記成分組成の鋼材であって、鋼材断面内の等軸晶領域の面積率や等軸晶領域の負偏析度、等軸晶領域の形状や偏り、及び、柱状晶領域の負偏析度が、前記（１）式、（２）式、及び（３）式を満足し、さらに、適宜、前記（４）式及び／又は（５）式を満足する鋼材であるので、機械部品に成形した鋼材に、浸炭・窒化焼入れ処理を施すと、結果寸法精度が高く、かつ、表面硬度が高く、耐摩耗性に優れた機械部品を得ることができる。
【手続補正８】
【補正対象書類名】明細書
【補正対象項目名】００８３
【補正方法】変更
【補正の内容】
【００８３】
【表５】
2013111407.tif 000017
【手続補正９】
【補正対象書類名】明細書
【補正対象項目名】００８４
【補正方法】変更
【補正の内容】
【００８４】
【表６】
2013111407.tif 000018
【手続補正１０】
【補正対象書類名】明細書
【補正対象項目名】００８９
【補正方法】変更
【補正の内容】
【００８９】
【表１１】
2013111407.tif 000019
【手続補正１１】
【補正対象書類名】明細書
【補正対象項目名】００９０
【補正方法】変更
【補正の内容】
【００９０】
【表１２】
2013111407.tif 000020
【国際調査報告】
2013111407.tif 000021
2013111407.tif 000022